(57)【特許請求の範囲】
【請求項１】
化粧塀用化粧板の製造方法において、
（ａ）厚み１５ｍｍの繊維混入パーライトセメント板に、ウレタン樹脂系シーラー層を設ける工程、該シーラー層上にベースコート用塗料を５０ｇ／ｍ２（ｄｒｙ）で塗装し、１２０℃で８分乾燥してベースコート層を設ける工程、
（ｂ）厚さ８０μｍで可塑剤８ＰＨＲ（ｐｅｒｔｓ  ｈｕｎｄｒｅｄ  ｒｅｓｉｎ）の塩化ビニルフィルムに、フタロシアニンブルー、酸化鉄系顔料、ポリビニルブチラール樹脂、硫酸バリウムを含むグラビアインキで絵柄層を設け転写シートを作成する工程、
（ｃ）前記（ａ）のベースコート層が乾燥され、表面温度が６０℃になったときに、前記（ｂ）の転写シートの絵柄層面と該ベースコート層とを、ゴム硬度４０°で１６０℃に加熱されたゴムロールで線圧２０ｋｇ／ｃｍ、ライン速度２０ｍ／ｍｉｎで密着し、該剥離フィルムを剥離して該絵柄層をベースコート層に転写して設ける工程、該絵柄層にアクリルウレタン樹脂系透明樹脂塗料にイソシアネート系硬化剤を１０部配合したものをエアスプレーガンにて厚み１０μｍ（ｄｒｙ）で塗布し、１００℃３０分加熱硬化させて表面保護層を設ける工程、
を含むことを特徴とする化粧塀用化粧板の製造方法。
【発明の詳細な説明】
【０００１】
【発明の属する技術分野】
本発明は、印刷による絵柄層を有し、かつ施工性に優れた化粧塀用化粧板に関する。
【０００２】
【従来の技術】
従来より、敷地内に住宅、建築物が建てられ、更に敷地周囲や内部の一部には塀が設けられているのが普通である。この塀としては、雨や日光に耐性のあるコンクリートブロック、煉瓦などの無機質系基材が使用されていることが多い。
また、最近では、コンクリートブロックに印刷により絵柄層を設け、このコンクリートブロックを用いて塀とする、いわゆる化粧コンクリートブロック塀が知られている。その例としては、特開平０７−０９０９７５号公報に開示されているようなものであり、転写印刷法により所望の絵柄を基材に転写して設けたコンクリートブロックである。
【０００３】
しかしながら、絵柄層の有無に関わらず、コンクリートブロック塀については、１個１個のコンクリートブロックをセメントで固めて積み上げて作成するために、塀をある程度の高さにするには、大変手間と人手がかかるという問題点がある。
【０００４】
【発明が解決しようとする課題】
本発明は、このような問題点を解決するためになされたものであり、その課題とするところは、板状であって無機質系基材、特に窯業サイデディング材を用いた、表面に印刷による絵柄層を有し、かつ施工性に優れた化粧塀用化粧板を提供することにある。
【０００５】
【発明を解決するための手段】
本発明に於いて上記課題を達成するために、請求項１の発明においては、
化粧塀用化粧板の製造方法において、
（ａ）厚み１５ｍｍの繊維混入パーライトセメント板に、ウレタン樹脂系シーラー層を設ける工程、該シーラー層上にベースコート用塗料を５０ｇ／ｍ２（ｄｒｙ）で塗装し、１２０℃で８分乾燥してベースコート層を設ける工程、
（ｂ）厚さ８０μｍで可塑剤８ＰＨＲ（ｐｅｒｔｓ  ｈｕｎｄｒｅｄ  ｒｅｓｉｎ）の塩化ビニルフィルムに、フタロシアニンブルー、酸化鉄系顔料、ポリビニルブチラール樹脂、硫酸バリウムを含むグラビアインキで絵柄層を設け転写シートを作成する工程、
（ｃ）前記（ａ）のベースコート層が乾燥され、表面温度が６０℃になったときに、前記（ｂ）の転写シートの絵柄層面と該ベースコート層とを、ゴム硬度４０°で１６０℃に加熱されたゴムロールで線圧２０ｋｇ／ｃｍ、ライン速度２０ｍ／ｍｉｎで密着し、該剥離フィルムを剥離して該絵柄層をベースコート層に転写して設ける工程、該絵柄層にアクリルウレタン樹脂系透明樹脂塗料にイソシアネート系硬化剤を１０部配合したものをエアスプレーガンにて厚み１０μｍ（ｄｒｙ）で塗布し、１００℃３０分加熱硬化させて表面保護層を設ける工程、
を含むことを特徴とする化粧塀用化粧板の製造方法としたものである。
【０００７】
図１は本発明の化粧塀用化粧板の一実施例の断面の構造を示す説明図である。
このように、無機質系基材２上に、順次にシーラー層３／ベースコート層４／絵柄層５／表面保護層６を積層した構成の化粧塀用の化粧板１である。
但し、シーラー層３は必要に応じ設けるものである。
【０００８】
【発明の実施の形態】
以下本発明の実施の形態につき説明する。
本発明における無機質系基材２は、特に窯業系サイディング材を用い、具体的には繊維混入パーライトセメント板等である。
また、形状は板状であり、すなわち厚みに比べて縦横の面積が極めて大きいものである。一般的な窯業系サイディング材の寸法は厚み１２〜２５ｍｍ、幅４５５〜１０００ｍｍ、長さ１８００ｍｍ〜３０３０ｍｍの寸法のものである。
表面がフラットな無機質系基材２、その他凹凸を有している無機質系基材２を用いることができ、さらに穴空き無機質系基材２でも良い。
【０００９】
無機質系基材２によっては、塗料が浸み込みやすベースコート層と無機質系基材２との密着性が不充分であるときには、無機質系基材２上にシーラー層３を設けることが行われる。また、シーラー層３を設けた後、表面研磨処理等を施すことも行われている。
塗料としては２液硬化型ウレタン樹脂塗料などが用いられる。
【００１０】
ベースコート層４は、通常絵柄層５の下地色層となるもので、また無機質系基材２の色を隠蔽する目的にも使われる。
ベースコート層４を設けるための塗料としては、無機質系基材２またはシーラー層３、および絵柄層５との密着性を考慮して適宜選択する。
具体的には、２液硬化の透明または半透明アクリルウレタン系の塗料を用いれば、塗料と接着剤双方の性質を兼ねられるので好ましい。
塗装方法としては、エアースプレー、エアレスガン、ロールコーター、フローコーター等各種コーターにより可能である。
【００１１】
ベースコート層４上に絵柄層５を設ける方法としては、直接にグラビヤオフセット、スクリン印刷、インキジェット法などで印刷する方法、また転写法で印刷することにより可能である。
転写法は、剥離フィルム上にグラビア印刷、スクリーン印刷、オフセット印刷等で絵柄層５を設けた転写シートを用いて、絵柄層５を無機質系基材２上（ここでは無機質系基材２上に設けられたベースコート層４上）に熱により転写させるものである。
剥離フィルムとしては、塩化ビニル樹脂、ポリプロピレン樹脂、ポリエチレン樹脂、ビニロン樹脂等であり、その厚みは１０μｍから１００μｍのシートが使われる。
剥離フィルムの樹脂の種類や厚み等は、無機質系基材２の表面凹凸形状や、転写温度等を考慮して適宜選択する。
【００１２】
絵柄層５に用いるインキを用いるが、インキは主として色材、バインダー樹脂、体質顔料、有機溶剤からなる。
色材としては、耐候性のある顔料を使用することが好ましい。
バインダ−樹脂としては、塩酢ビ樹脂系、ウレタン樹脂系、ポリビニルブチラール樹脂、アクリル樹脂、スチレン樹脂、アルキッド樹脂、ポリアミド、ポリエステル、ポリ塩化ビニル、ポリ酢酸ビニル、シリコーン樹脂、フッ素樹脂、またはこれらの樹脂の組み合わせによる共重合物や混合物が用いられる。
【００１３】
なお、グラビア印刷、グラビアオフセット印刷で形成された絵柄層５は数μｍの極めて薄い層で構成されるため、その色調はベースコート層４に影響され、ベースコート層４の色が異なれば、同じ絵柄層５でも異なった意匠感を表現することが可能になる。
【００１４】
表面保護層６としては、ウレタン樹脂系、ウレタンアクリレート樹脂系、シリコーン樹脂系、フッ素樹脂系、有機無機複合高分子樹脂系（金属アルコキシド）が好ましい。
【００１５】
その他、表面保護層６には必要に応じて紫外線吸収剤、光安定剤を添加してもよい。
表面保護層の厚みとしては５〜４０μｍ程度が好ましい。
【００１６】
本発明により作られた化粧塀用化粧板１を用いて化粧塀にする施工方法としては、通常のコンクリートブロック塀の土台に木製または鋼鉄製、高分子樹脂製からなる複数の柱を立て、この柱間に化粧板を釘留め、ビス留め、金具留め等により固定するなどの方法である。
完成後の化粧塀が地震や大風等で簡単に崩壊しないように各都道府県の条例等に照らし合わせて施工する
また、内部に雨水等の水が入らないように施工した後は、通常のコーキング剤等でシーリングを行う。
【００１７】
【実施例】
以下実施例により本発明を詳細に説明する。
無機質系基材２として表面が平らな厚み１５ｍｍの繊維混入パーライトセメント板（窯業系サイディング材）に、ウレタン樹脂系シーラーを施してシーラー層３を作成し、このシーラー層３上全面に、ベースコート用塗料として大日本塗料（株）製の「Ｖトップベースコート」を５０ｇ／ｍ2 （ｄｒｙ）で塗装して１２０℃で８分乾燥してベースコート層４を作成した。
【００１８】
一方、転写シートを下記のごとく作成した。
剥離フィルムとして厚さ８０μｍで可塑剤８ＰＨＲ（perts hundred resin ）の塩化ビニルフィルムを用い、グラビア印刷によりグラビアインキで絵柄層５を設けた。
このインキは、主成分として、色材（顔料）がフタロシアニンブルーと酸化鉄系顔料（茶、黄土）、バインダー樹脂がポリビニルブチラール樹脂（分子量５万、ブチラール置換度６５％）、体質顔料が硫酸バリウムであり、その他有機溶剤を用いたものである。
【００１９】
前記ベースコート層４が乾燥されて、表面温度が６０℃前後になった時に、前記転写シートの絵柄層５面をベースコート層４とを、ゴム硬度４０°で１６０℃に加熱されたゴムロールで線圧２０kg/cm 、ライン速度２０m/min で密着して剥離フィルムを剥離して絵柄層５をベースコート層４に転写して設けた。
【００２０】
次に、アクリルウレタン樹脂系透明樹脂塗料（Ｖセラン＃１００、大日本塗料（株）製）にイソシアネート系硬化剤を１０部配合してエアスプレーガンにて、厚み１０μｍ（ｄｒｙ）塗布し、１００℃３０分加熱硬化させて表面保護層６を設け、絵柄層５を有する化粧塀用化粧板１を作成した。
【００２１】
通常のコンクリートブロックの土台に複数の鉄製の柱を立て、この柱間に得られた化粧塀用化粧板１をビス留めして化粧塀を作成した。
板状の化粧塀用化粧板１であるので、極めて短時間で施工できた。またこの化粧塀は絵柄層を施されているので、意匠性に優れている塀とすることができた。
更に、最上部に雨水が入らないように鉄、又はアルミニウム製の屋根を取り付けた。最後に、化粧塀のつなぎ目等にシリコーン樹脂製のコーキング材でシーリングした。
【００２２】
【発明の効果】
本発明は以上の構成であるから、下記に示す如き効果がある。
（１）殺風景な塀に対し、印刷による絵柄層を有する塀にすることができる化粧板であり、意匠性に優れている。例えば町並みの外観環境に合わせた絵柄・色調にするなど、色々な工夫をこらすことができる。
（２）板状であり、またコンクリートブロックより表面が良いので、精巧な絵柄層を設けることができる。
（３）板状であり、またコンクリートブロックより軽いため、施工が容易で、釘留め、金具留めにするため短時間で施工できる。
更に、上下あいじゃやくりや四方あいじゃくりにすればつなぎ目のわかりにくい一枚板のような塀ができるという効果がある。
従って本発明は、化粧塀の如き用途の化粧板として、優れた実用上の効果を発揮する。
【図面の簡単な説明】
【図１】本発明の化粧板の一実施例の断面の構造を示す説明図である。
【符号の説明】
１…化粧塀用化粧板
２…無機質系基材
３…シーラー層
４…ベースコート層
５…絵柄層
６…表面保護層
【図１】
0004069507.tif 000002